(57)【要約】適用される層構造を有する基板（１）を有するエレクトロルミネッセンス光源であって、層構造は、陽極（３）としての少なくとも１つの電極と、陰極（７）としての１つの電極及び光を発光するために陽極と陰極との間に位置付けられているエレクトロルミネッセンス層（５）を有する第１副層構造であって、陽極及び陰極の一は光を反射するために備えられ、そして他の電極は光を透過するために備えられている、第１副層構造と、透過のために備えられている電極に隣接する第２副層構造（２）であって、第２副層構造は、光を部分的に反射するために少なくとも１つの半透過層を有する、第２副層構造と、光の出射方向からみえ、第２副層構造の後に備えられている第３副層構造であって、前記第３副層構造は、閾値波長より短い波長の光の一部を吸収するように、閾値波長より長い波長の光を出射するように及び非吸収光を散乱するように粒子（１０）を有する少なくとも１つの層（９）とを有する、第３副層構造を有する、エレクトロルミネッセンス光源について開示している。その結果、マイクロキャビティ構成の場合の出射の角度依存性は補償され、吸収により短波長の方への出射のシフト及び長波長における再出射は、演色性を改善するように用いられる。
2008516405.tif 000002
【特許請求の範囲】
【請求項１】
基板に適用される層構造を有するエレクトロルミネッセンス光源であって、前記層構造は：
陽極としての少なくとも１つの電極と、陰極としての１つの電極と、光を発光するために前記陽極と前記陰極との間に位置付けられているエレクトロルミネッセンス層とを有する第１副層構造であって、前記陽極及び前記陰極の一は光を反射するために備えられ、そして他の電極は光を透過するために備えられている、第１副層構造；
透過のために備えられている前記電極に隣接する第２副層構造であって、前記第２副層構造は、光を部分的に反射するために少なくとも１つの半透過層を有する、第２副層構造；並びに
光の出射方向からみえ、前記第２副層構造の後に備えられている第３副層構造であって、前記第３副層構造は、閾値波長より短い波長の光の一部を吸収するように、前記閾値波長より長い波長の光を出射するように及び非吸収光を散乱するように粒子を有する少なくとも１つの層を有する、第３副層構造；
を有する、エレクトロルミネッセンス光源。
【請求項２】
請求項１に記載のエレクトロルミネッセンス光源であって、前記第３副層構造は、光の出射方向からみえ、前記基板の後側に備えられている、ことを特徴とするエレクトロルミネッセンス光源。
【請求項３】
請求項１又は２に記載のエレクトロルミネッセンス光源であって、前記第３副層構造は、特に、前記粒子の体積百分率、前記粒子の最小粒径及び前記第３副層構造の厚さが、光が無方向的に前記第３副層構造から出射するようになっている、ことを特徴とするエレクトロルミネッセンス光源。
【請求項４】
請求項３に記載のエレクトロルミネッセンス光源であって、前記第３副層構造の前記粒子の前記体積百分率は５％乃至６０％の範囲内にある、ことを特徴とするエレクトロルミネッセンス光源。
【請求項５】
請求項３又は４に記載のエレクトロルミネッセンス光源であって、前記第３副層構造の前記粒子は０．５μｍより大きい直径を有する、ことを特徴とするエレクトロルミネッセンス光源。
【請求項６】
請求項３乃至５の何れ一項に記載のエレクトロルミネッセンス光源であって、前記第３副層構造は、非吸収光の光路長が前記第３副層構造の厚さの２倍に相当するようになっている、ことを特徴とするエレクトロルミネッセンス光源。
【請求項７】
請求項１乃至６の何れ一項に記載のエレクトロルミネッセンス光源であって、前記エレクトロルミネッセンス層は第１波長及び／又は第２波長でそれぞれ最大強度を有する光を発光し、前記第１波長は前記第２波長より短い、ことを特徴とするエレクトロルミネッセンス光源。
【請求項８】
請求項７に記載のエレクトロルミネッセンス光源であって、前記第１波長は青色スペクトル領域にあり、前記第２波長は赤色スペクトル領域にある、ことを特徴とするエレクトロルミネッセンス光源。
【請求項９】
請求項７又は８に記載のエレクトロルミネッセンス光源であって、前記閾値波長は、特に、前記第１波長が前記青色スペクトル領域にある場合に、前記第１波長より短い、ことを特徴とするエレクトロルミネッセンス光源。
【請求項１０】
請求項３乃至９の何れ一項に記載のエレクトロルミネッセンス光源であって、前記第３副層構造は、少なくとも第１スペクトル領域、特に黄色又は緑色スペクトル領域において、そして前記第１スペクトル領域と同じでない第２スペクトル領域、特に赤色スペクトル領域においてそれぞれ発光する、少なくとも第１及び第２粒子を有する、ことを特徴とするエレクトロルミネッセンス光源。
【発明の詳細な説明】
【技術分野】
【０００１】
本発明は、マイクロキャビティ構成を有するエレクトロルミネッセンス光源に関する。
【背景技術】
【０００２】
エレクトロルミネッセンス薄膜を有する光源（ＥＬ光源）全ては、発光層において等方的に生成される光の一部が、光学的に密な媒体（屈折率ｎ１）から光学的に粗な媒体（屈折率ｎ２＜ｎ１）への界面における全反射のために外側の方に出射されないという問題点を有する。光共振器、所謂、マイクロキャビティ構成のために、全反射される光の割合は減少し、それ故、光源の効率は高くなる。この場合、マイクロキャビティ構成は２つのミラーを有し、それらのミラーの間に、エレクトロルミネッセンス層（ＥＬ層）が、波長Ｌにおいて最大強度を有する光を発光するように備えられている。２つのミラーの間の距離（マイクロキャビティ長）が発光光の波長Ｌに略等しい場合、その光はもはや、等方的ではなく、全反射の角度より小さい入射角で、好適に、ミラーの方向に出射される。
【０００３】
米国特許第５４０５７１０号明細書においては、平らなスクリーン又はＬＥＤプリンタで用いられるエレクトロルミネッセンス光源のためのマイクロキャビティ構成について記載されている。この場合、異なる色を生成するために空間的に間隔を置いた領域が備えられるように、層構成が構造化され、その構成において、マイクロキャビティ長はそれぞれの波長に局所的に適合されている。それらのマイクロキャビティ構成の１つの重大な不利点は、既知の発光強度の角度依存性（ファブリ−ペロー効果）である。
【０００４】
欧州特許第０６８３６２３号明細書においては、異なる波長の効率を同時に高くするための非構造化マルチカラー発光誘起エレクトロルミネッセンス層のためのマイクロキャビティ構成について記載されている。この場合、マイクロキャビティ長は、個々の波長には対応しないが、ルーメン出力における改善を得るように発光される放射線の波長に非常に正確に適用される必要があるという妥協に対応する。マイクロキャビティ長は全ての発光波長について最適にならないため、ルーメン出力で得られる改善が小さければ小さい程、発光されるべき異なる波長領域の数は多くなる。発光強度の角度依存性の不利点は、欧州特許第０６８３６２３号明細書においては、粗い表面を有する透明基板を有する又は透明基板に組み込まれた泡状石英ガラスの粒子を有する散乱層により、少なくとも軽減される。マイクロキャビティ構成についての技術的詳細については、欧州特許第０６８３６２３号明細書を参照されたく、その文献の援用により、本発明の説明の一部を代替する。しかしながら、マイクロキャビティ構成の他の重大な不利点、即ち、輝線の短波長側へのシフト及びそれに関連する演色性の低下が、そのようなマイクロキャビティ構成においては、尚も存在している。
【０００５】
粒子による光の変換、即ち、一波長の光の吸収及びその後の長波長を有する光の再発光は従来技術の一部であり、例えば、蛍光灯において、粒子層が、紫外線スペクトル領域から可視光スペクトル領域の光に変換するために使用されている。
【特許文献１】米国特許第５４０５７１０号明細書
【特許文献２】欧州特許第０６８３６２３号明細書
【発明の開示】
【発明が解決しようとする課題】
【０００６】
それ故、本発明の目的は、改善された演色性を有する白色光を発光する一方、同時に、上記の不利はマイクロキャビティ効果を回避するためのマイクロキャビティ構成を有する高効率のエレクトロルミネッセンス光源を提供することである。
【課題を解決するための手段】
【０００７】
この目的は、基板（１）に適用される層構造を有するエレクトロルミネッセンス光源であって、前記層構造は、（ａ）陽極（３）としての少なくとも１つの電極と、陰極（７）としての１つの電極と、光を発光するそれらの電極間に位置付けられたエレクトロルミネッセンス層（５）とを有し、それら２つの電極の一は光を反射するために備えられ、それぞれの他の電極は光を透過するために備えられ、（ｂ）透過のために備えられている電極に隣接する第２副層構造（２）であって、前記第２副層構造は、光を部分的に反射するために少なくとも１つの半透過層を有する、第２副層構造を有し、そして（ｃ）光の出射方向にあり、第２副層構造の後に備えられている第３副層構造であって、前記第３副層構造は、閾値波長より短い波長で光の一部を吸収するための、閾値波長より長い波長で光を出射するための、及び非吸収光を散乱するための粒子（１０）を有する少なくとも１つの層（９）を有する、第３副層構造を有する、エレクトロルミネッセンス光源により達成される。第３副層構造は、所望の特性にしたがった粒子材料の選択により設定される、光の一部を吸収させ、その場合に長波長の光を再発光させることにより、演色性、色点及び輝度のような発光特性における改善を伴って光散乱により非吸収光の一様な分配によりマイクロキャビティ構成を有するＥＬ光源のカラー分配と角度依存性強度の補償を、１つの層において兼ね備えている。
【０００８】
この場合、第１及び第２副層構造は共に、マイクロキャビティ構成を構成している。ここでは、エレクトロルミネッセンス層は、有機材料又は無機材料を有し、１つ又はそれ以上の別個の層を有することが可能である。マイクロキャビティ構成が光を発光する方向は、光の発光方向と呼ばれる。
【０００９】
下記においては、用いられる吸収帯における吸収強度の２０％に達する波長は、吸収についての閾値と呼ばれる。用語“吸収帯”は、固体についてのエネルギー帯モデルに基づいていて、その“吸収帯”とは、電子が光吸収により励起されるエネルギー帯のことをいう。
【００１０】
光の発光方向においてみられる第３副層構造が基板の後側に適用されていることは有利である。この場合、第３副層構造は、マイクロキャビティ構成の正の効果を維持するように、基板から光学的に分離される必要はなく、このことは、第３副層構造の形成及び安定性に関して有利点である。
【００１１】
第３副層構造、特に、粒子の体積百分率、粒子の最小粒径及び第３副層構造の厚さが、光が無方向的にその層を出射するように構成されることは有利である。このように、マイクロキャビティ構成における角度依存性発光の効果のみが効果的に補償される。
【００１２】
このために、第３副層構造の粒子の体積百分率が、十分な散乱を確実にするように、５％乃至６０％の範囲内であることは有利である。
【００１３】
第３副層構造にける粒子が０．５μｍより大きい粒径を有することは、更に有利である。小さい粒子の場合、吸収対後方散乱の比はかなり不利である。
【００１４】
第３副層構造が、非吸収光の光路長が、平均でその層の厚さの２倍に相当するように構成されることは更に有利である。適切に長い光路長は、平均で光線当たり少なくとも１つの発生する散乱事象を、それ故、マイクロキャビティ構成における角度依存性発光のために補償するように十分な散乱を、確実にする。しかしながら、その層の厚さは、ここでは、粒子のサイズ及び体積の割合の関数である。最小の層の厚さは、光路長は層体積当たりに増加する散乱のために長くなるために、例えば、第２副層構造における粒子の体積の割合が増加するにつれて減少する。
【００１５】
エレクトロルミネッセンス層が第１及び／第２波長においてそれぞれの最大強度を有する光を発光し、第１波長が第２波長より短いことは更に有利である。実施例として、白色光を生成するために抜けるスペクトル成分は、適切な粒子の出射により付加されることが可能である。これに関して、エレクトロルミネッセンス層は３つ又はそれ以上のスペクトル領域で発光する必要はない。マルチカラーマイクロキャビティ構成の長さは、それ故、この場合、３つ以上の発光領域を有する発光部の場合に比べて、より最適に選択されることができる。
【００１６】
エレクトロルミネッセンス層が青色及び赤色スペクトル領域で発光することは更に有利である。発光波長における短い波長領域の方へのシフトのマイクロキャビティの効果は、第３副層構造における吸収の不足のために、赤色スペクトル領域において残る。このように、輝度（照度）は、眼の感知曲線にしたがって増加する。青色のスペクトル領域における発光は、最短波長の可視スペクトル領域における光吸収を可能にし、このことは、粒子によるスペクトルの何れの可視成分の生成を可能にする。
【００１７】
特に有利であることには、特に、第１波長が青色スペクトル領域にある場合、第３副層構造の材料の選択により設定される吸収及び再出射による短波長スペクトル領域の透過は、演色性の改善に繋がるため、粒子の閾値波長は第１波長、即ち、エレクトロルミネッセンス層の最短波長発光より短い。
【００１８】
少なくとも第１スペクトル領域と第１スペクトル領域と同じでない第２スペクトル領域とにおいてそれぞれ出射する少なくとも第１粒子及び第２粒子を第３副層構造が有することは更に有利である。例示として、白色光の生成は、短い波長の青色スペクトル領域における吸収並びに黄色スペクトル領域又は緑色及び赤色スペクトル領域における再出射により得られる。第１粒子及び第２粒子の適切な選択及び混合比により、例えば、演色性、色点及び輝度等の出射特性は、エレクトロルミネッセンス光源の必要条件に適合される。
【００１９】
本発明については、以下、図に示されている例示としての実施形態を参照して説明するが、本発明はそれらに限定されるものではない。
【発明を実施するための最良の形態】
【００２０】
エレクトロルミネッセンス光源は、通常、平坦な透明基板１（ガラス又はポリマー）に適用される層構造を有し、前記層構造は、陽極３と陰極７との間に備えられた有機又は無機のエレクトロルミネッセンス層５（ＥＬ層）を有する。ＥＬ層はまた、複数の副層を有することが可能である。低仕事関数を有する材料から成る電子注入層６が、陰極とＥＬ層との間に更に備えられることが可能である。正孔輸送層４が、陽極とＥＬ層との間に更に備えられることが可能である。発光光が結合される（下部発光部：基板を透過する発光、上部発光部：基板から離れる、この場合、陰極７を透過する発光）方向に応じて、陰極７か又は陽極３のどちらかが反射材料から成る。反射電極は、反射性そのものであるか又は反射層構造を更に有することが可能である。したがって、他の電極は透過性材料から成る。複数の層３乃至７は、本明細書においては、第１副層構造と呼ばれる。
【００２１】
図１は、波長及び発光角の関数としての、マイクロキャビティ構成を有しないエレクトロルミネッセンス光源（下部発光部）の典型的な発光特性を示している。各々の場合に示されている線は等電力線を表している。図１に示すように、かなりの電力量が、ガラス基板の垂直方向に対して４１°以上の角度において発光されている。この電力は、生じる全反射のためにＥＬ光源に結合されない。
【００２２】
図２は、マイクロキャビティ構成を有するＥＬ光源の層構造を示している。その光源においては、エレクトロルミネッセンス層５は、反射電極７（第１ミラー）と部分反射層２（第２ミラー）との間に備えられている。マイクロキャビティ構成は光共振器を構成し、その結果、エレクトロルミネッセンス層により発光される光が基板の垂直方向に対して小さい角度で主に出射される。できるだけ最適である共振器を得るように、第１ミラーと第２ミラーとの間の距離８（マイクロキャビティ長）は、ＥＬ層により発光される光の最大強度の波長に対応している。基板を透過する発光の場合、半透過性第２ミラーが、透明電極とＥＬ層との間又は透明電極と基板（下部発光部）又は陰極（上部ミラー）との間に備えられることが可能である。第１ミラー及び第２ミラーは、１つの層又は交互に変わる屈折率を有する層パッケージを有することが可能である。
【００２３】
図３は、マイクロキャビティ構成を有するＥＬ光源（下部発光部）の発光特性を示している。ここでは、ガラス基板の方に出射される電力が、波長及び出射角度の関数として示されている。ＥＬ層から出射された光はもはや、等方的に出射されてはいないが、ミラーの方向に好適に出射されている。図３から理解できるように、殆どの電力は、ガラス基板の垂直方向に対して４１°（ガラスにおける全反射角）より大きい角度においては出射されない。マイクロキャビティは光源の効率への非常に有利な影響を有するが、図３は、マイクロキャビティ構成の不利点、即ち、（ａ）出射高度の著しい角度依存性及び（ｂ）短い波長の方への強度のシフトを明確に示している。
【００２４】
光／不導体散乱層は、マイクロキャビティ構成を有するＥＬ光源の出射強度の角度依存性の正の効果を有するが、短い波長の方への出射におけるシフトの効果における変化は存在しない。そのような発光強度におけるシフトは赤色スペクトル領域においてはかなり好ましく、白色光を出射するためのＥＬ光源における同じ効果は、同様に青色スペクトル領域において起こる波長のシフトのために演色性の低下に繋がる。赤色スペクトル領域における出射の強度におけるシフトについての要求は、眼の感度曲線（Ｖ（λ）曲線、ＤＩＮ５０３１を参照されたい）により与えられる。眼の感度は、長波長の方への６００ｎｍより長い波長においてかなり低下するため、人間により感知される輝度は、光源の赤色強度を減少させることなく、短い波長の方に赤色出射特性をシフトさせることによりかなり改善される。しかしながら、図３から理解できるように、波長におけるシフトより、電力の一部のみが短波長の方にシフトされる。
【００２５】
図４は、本発明にしたがった第３副層構造９及びマイクロキャビティ構成を有するＥＬ光源についての本発明にしたがった層構造を示し、光の出射方向においてみられる第３副層構造は、基板の後側に備えられている。第３副層構造は、閾値波長より長い波長において出射光を吸収し、閾値波長より短い光を散乱するために粒子１０を有する。この場合、リン粒子１０が不導体担体材料（バインダ）から成るマトリクス中に組み込まれている。その層の粒子の体積百分率は、好適には、５％乃至３０％である。この体積百分率のために、光の十分な吸収が達成できる一方、実際的な層の厚さを有することができる。粒径は５００ｎｍより小さく、そうでない場合、吸収と後方散乱との間の比はかなり好ましくないものとなる。吸収光は、粒子１０の種類（出射過程）に依存する長い波長において等方的に出射される。粒子層９により後続して出射される光は、理想的には、余弦（ランバートの）法則にしたがって分布する。第３層の好適な層の厚さはまた、個々の粒子１０の散乱挙動、粒子の体積の割合及び決定される層９における散乱光の光路長に依存する。散乱光の光路長は、出射の角度依存性のマイクロキャビティ効果が補償されるように、その層の厚さの少なくとも２倍に対応する。そのような第３副層構造の典型的な厚さは、数十μｍの範囲にある。このような第３副層構造のために、一方では、マイクロキャビティ構成を用いるときの出射強度の著しい角度依存性（図３を参照されたい）は、散乱及び等方的再出射により更に回避される。他方、出射スペクトル（例えば、白色ＥＬ光源の）は、好ましい長い波長の再出射及びスペクトルの最短波長成分の吸収により更に変化され、それにより、例えば、演色性、効率及び／又は製造条件のようなＥＬ光源の発光特性は更に改善／単純化されることが可能である。
【００２６】
他の実施形態においては、第３副層構造はまた、基板と半透過第２ミラー２との間に備えられることが可能である。この場合、第３副層構造の基板への光結合は、マイクロキャビティ構成のために改善された光出射の効果が維持されるように、非常に小さいものとなる。非常に小さい光結合は、粒子を取り巻く担体材料を用いることなく、多孔質粒子により達成され、この場合、第３散乱層と電極との間の界面において平坦な接着促進中間層を更に適用することは有利である。そのような多孔質層中の粒子の体積百分率は６０％以下であることが可能である。
【００２７】
好適な一実施形態においては、高効率な均一な白色ＥＬ光源が、青色スペクトル領域で発光するＥＬ層５により製造されることが可能である。改善されたルーメン出力が、マイクロキャビティ構成により最適化された光出射により達成される。マイクロキャビティ長８は、まさに１発光波長を有するＥＬ層５のために最適に設定されることが可能である。全反射による光損失は、それ故、そのようなＥＬ光源のために最小化される。同時に、出射の破壊的角度依存性は、粒子１０における光の非吸収部分の散乱により回避される。均一な白色光を生成するように、損なわれた光は、出射された青色光の短波長成分の吸収及び続く黄色スペクトル領域における均一な再出射により生成される。
【００２８】
更なる好適な実施形態においては、第３副層構造は、演色性を更に改善するように、同じ吸収波長であるが異なる再出射波長を有する粒子の第２クラスを更に有することが可能である。同じ粒子サイズ及び分散の場合、散乱特性は、それらにより影響されないまま、維持される。白色光は、例えば、緑色及び赤色スペクトル領域での発光を有する第１及び第２粒子と、ＥＬ層の青色発光とにより生成されることが可能である。
【００２９】
他の好適な実施形態においては、欧州特許第０６８３６２３号明細書にしたがったマルチカラーのマイクロキャビティ構成が、本発明にしたがって、ＥＬ光源により、改善された演色性及び改善された効率を有する高効率白色ＥＬ光源を提供するために製造されることが可能であり、そのＥＬ光源は、青色又は青色及び赤色スペクトル領域（例えば、適切にドープされた有しＥＬ層による）を発光し、これについては図５を参照されたい。演色性及び色点は、粒子１０を適切に選択することにより適切に設定されることが可能である。粒子により可能になる発光スペクトル領域の数の減少のために、マイクロキャビティ長８は、１つ又は２つの波長（例えば、青色及び赤色スペクトル領域のための定在波５１及び５２のモード）のみについて同時に最適化される必要がある。これは、例えば、３つの異なる波長の場合に比べて、マイクロキャビティ長８について良好な成分による、それ故、良好なマイクロキャビティ効果による増加した光出射に繋がる。
【００３０】
電極材料、第２層構造及び無機ＥＬ層を形成するためには、通常、例えば、コーティング、スパッタリング及び／又はＣＶＤ（化学的気相成長法）のような化学的方法のような真空方法を使用する。有機ＥＬ層については、例えば、液体の有機溶液をコーティングされるようになっている構造物にスプレーし、次いで、溶剤をベーキングにより除去するコーティング又は湿式化学方法を用いる。基板の回転により材料を分布させる場合、スピンコーティングという用語が用いられる。
【００３１】
第３副層構造９には、通常、粒子１０間の空間を完全に又は一部を満たすバインダが適用される。例示として、アクリレート、ポリシロキサン、シリコーン又はゾルゲル材料をバインダとして用いることが可能であることは有利である。粒子１０及びバインダ材料の懸濁は、例えば、プリンティング、スプレー法、ナイフコーティング又はスピンコーティングのような種々の方法が適用されることが可能である。堆積方法に応じて、必要な特性を有する懸濁が形成される。例示としては、スクリーンプリンティングペーストに関して、１２ｇの粒子粉末が、２．６ｇのＭｏｄａｆｌｏｗチクソトロピック剤と、エチルセルロースＮ１００を重量で５％を有する１００ｇのテルピネオールとを有するペーストに混合された。粒子粉末は、第１粒子、又は第１、第２及び有効な他の粒子を有することが可能である。
【００３２】
第１の例示としての実施例：第３副層構造においてＹＡＧ：Ｃｅ粒子を有する青色発光有機エレクトロルミネッセンス光源
層の厚さ        材料
１００ｎｍ      反射性アルミニウム陰極
ＬｉＦ電子注入層
８−ヒドロキシキノリンを有する電子輸送層（Ａｌｑ）
Ａｌｑを有する発光層（例えばＰｙｒｙｌｅｎｅがドープされた）（青色）
アミン、例えば、ＴＰＤを有する正孔輸送層
１２０ｎｍ      ＩＴＯを有する透明陽極  
１４３ｎｍ      ＳｉＯ２
４６ｎｍ        ＴｉＯ２
３８４ｎｍ      ＳｉＯ２
１３７ｎｍ      ＴｉＯ２
ガラス基板
３０μｍのＹＡＧ：Ｃｅ粒子層、平均粒径５μｍ
白色光は、青色発光光の混合、青色光の短波長成分の吸収及び黄色スペクトル領域における再出射により生成される。出射特性を更に改善するように、粒子層はまた、ＹＡＧ：Ｃｅ粒子に加えて、２０％のＣａＳ：Ｅｕの粒子を有することが可能である。ＹＡＧ：Ｃｅは、青色領域で４６０ｎｍにおいて吸収し、そしてＣａＳ：Ｅｕは約５８０ｎｍ以下で吸収する。ＳｉＯ２／ＴｉＯ２層構造は、マイクロキャビティ構成の第２ミラーを構成し、本明細書においては第２副層と呼ばれる。
【００３３】
第２の例示としての実施例：第３副層構造においてＣａＳ：Ｅｕ／ＳｒＧａ２Ｓ４：Ｅｕ粒子を有する青色発光有機エレクトロルミネッセンス光源
層の厚さ        材料
１００ｎｍ      反射性アルミニウム陰極
ＬｉＦ電子注入層
８−ヒドロキシキノリンを有する電子輸送層（Ａｌｑ）
Ａｌｑを有する発光層（例えばＰｙｒｙｌｅｎｅがドープされた）（青色）
アミン、例えば、ＴＰＤを有する正孔輸送層
１２０ｎｍ      ＩＴＯを有する透明陽極  
１４３ｎｍ      ＳｉＯ２
４６ｎｍ        ＴｉＯ２
３８４ｎｍ      ＳｉＯ２
１３７ｎｍ      ＴｉＯ２
ガラス基板
２０μｍのＣａＳ：Ｅｕ／ＳｒＧａ２Ｓ４：Ｅｕ粒子層、平均粒径５μｍ
白色光は、青色発光光の混合、青色光の短波長成分の吸収及び緑色（ＳｒＧａ２Ｓ４：Ｅｕ）及び赤色（ＣａＳ：Ｅｕ）スペクトル領域における再出射により生成される。上記粒子材料の代替として、４３０ｎｍより小さい吸収閾値波長を有するＢａＭｇ２Ａｌ１６Ｏ２７：Ｅｕ，Ｍｎ（緑色発光）及びＭｇ４ＧｅＯ５．５Ｆ：Ｍｎ（赤色発光）がまた、可能である。粒子層の厚さ及び赤色及び緑色発光粒子の混合は、有機ＥＬ層の発光光と共に、所望の白色光点を設定するように、設定されるようになる。ＳｉＯ２／ＴｉＯ２層構造は、マイクロキャビティ構成の第２ミラーを構成し、本明細書においては第２副層と呼ばれる。
【００３４】
第３の例示としての実施例：第３副層構造においてＳｒＧａ２Ｓ４：Ｅｕ粒子を有する青色及び赤色発光有機エレクトロルミネッセンス光源
層の厚さ        材料
１００ｎｍ      反射性アルミニウム陰極
ＬｉＦ電子注入層
８−ヒドロキシキノリンを有する電子輸送層（Ａｌｑ）
Ａｌｑを有する発光層（例えばＰｙｒｙｌｅｎｅ（青色）及びＤＯＭ（赤色）がドープされた）
アミン、例えば、ＴＰＤを有する正孔輸送層
１２０ｎｍ      ＩＴＯを有する透明陽極  
１４３ｎｍ      ＳｉＯ２
４６ｎｍ        ＴｉＯ２
３８４ｎｍ      ＳｉＯ２
１３７ｎｍ      ＴｉＯ２
ガラス基板
２０μｍのＳｒＧａ２Ｓ４：Ｅｕ粒子層、平均粒径５μｍ
白色光は、青色及び赤色発光光の混合、青色光の吸収及び緑色（ＳｒＧａ２Ｓ４：Ｅｕ）スペクトル領域における再出射により生成される。ＳｒＧａ２Ｓ４：Ｅｕの代替として、４３０ｎｍより小さい吸収閾値波長を有するＢａＭｇ２Ａｌ１６Ｏ２７：Ｅｕ，Ｍｎ（緑色発光）がまた、可能である。ＳｉＯ２／ＴｉＯ２層構造は、マイクロキャビティ構成の第２ミラーを構成し、本明細書においては第２副層と呼ばれる。
【００３５】
４３０ｎｍより短い波長における吸収光及び再出射光のための更なる有利な材料は、ＺｎＳ：Ａｇ（青色発光）又はＳｒＡｌ２Ｏ４：Ｅｕ（緑色発光）である。必要に応じて、長波長青色スペクトル領域で発光する材料がまた、高い吸収の場合に青色スペクトル成分を増幅するように、第３副層構造に添加されることが可能である。
【００３６】
図及び記載を参照して明らかにした実施形態は、単なるエレクトロルミネッセンス光源の例示であり、それらの例示に対して特許請求の範囲を制限するように理解されるべきではない。同日提出の特許請求の保護範囲によって同様に包含される代替の実施形態はまた、当業者にとって可能である。
【図面の簡単な説明】
【００３７】
【図１】ガラス基板の垂直方向に対する発光角度及び波長の関数として、マイクロキャビティ構成を有しないでエレクトロルミネッセンス光源のガラス基板の方に出射されるパワーを示す図である。
【図２】マイクロキャビティ構成を有するエレクトロルミネッセンス光源の層システムを示す図である。
【図３】マイクロキャビティ構成を有するエレクトロルミネッセンス光源に関連して、ガラス基板の垂直方向に対する発光角度及び波長の関数として、ガラス基板の方に出射されるパワーを示す図である。
【図４】マイクロキャビティ構成及び第３副層構造を有するエレクトロルミネッセンス光源の本発明にしたがった層システムを示す図である。
【図５】定在波の２つのモードのマイクロキャビティの模式図である。
【図１】
2008516405.tif 000003
【図２】
2008516405.tif 000004
【図３】
2008516405.tif 000005
【図４】
2008516405.tif 000006
【図５】
2008516405.tif 000007
【国際調査報告】
2008516405.tif 000008
2008516405.tif 000009
2008516405.tif 000010